(57)【要約】【課題】高出力と優れた出力耐久性とを高レベルで兼ね備えたリチウムイオン二次電池を提供すること。【解決手段】正極と、負極３と、非水溶媒に電解質を溶解してなる非水電解液とを少なくとも備えたリチウムイオン二次電池である。負極３は、金属を主成分とする集電体３１と、この上に配置された負極活物質層３５とを有する。負極活物質層３５は、リチウムイオンを吸蔵又は放出可能な炭素材料からなる負極活物質３２と、導電材３６と、バインダー３４とを含有する。負極活物質層３５は、炭素材料としてハードカーボンを含有し、導電材３６としてカーボンブラックを含有し、バインダー３４として窒素原子又は酸素原子を含む高分子を含有する。【選択図】図２
2008010183.tif 000002
【特許請求の範囲】
【請求項１】
正極と、負極と、非水溶媒に電解質を溶解してなる非水電解液とを少なくとも備えたリチウムイオン二次電池において、
上記負極は、金属を主成分とする集電体と、該集電体上に配置された負極活物質層とを有し、
該負極活物質層は、リチウムイオンを吸蔵又は放出可能な炭素材料からなる負極活物質と、導電材と、バインダーとを含有し、
上記負極活物質層は、上記炭素材料としてハードカーボンを含有し、上記導電材としてカーボンブラックを含有し、上記バインダーとして窒素原子及び／又は酸素原子を含む高分子を含有することを特徴とするリチウムイオン二次電池。
【請求項２】
請求項１において、上記負極活物質層は、上記負極活物質を５０〜９５重量％、上記導電材を１〜２０重量％、及び上記バインダーを４〜３０重量％含有することを特徴とするリチウムイオン二次電池。
【請求項３】
請求項１又は２において、上記非水電解液は、下記の一般式（１）で表されるアニオン化合物を含有することを特徴とするリチウムイオン二次電池。
【化１】
2008010183.tif 000011
｛但し、Ｍは、遷移金属、周期律表のIII族、IV族、又はV族元素、ｂは１〜３、ｍは１〜４、ｎは０〜８、ｑは０又は１をそれぞれ表し、Ｒ1は、Ｃ1〜Ｃ10のアルキレン、Ｃ1〜Ｃ10のハロゲン化アルキレン、Ｃ6〜Ｃ20のアリーレン、又はＣ6〜Ｃ20のハロゲン化アリーレン（これらのアルキレン及びアリーレンはその構造中に置換基、ヘテロ原子を持ってもよく、またｍ個存在するＲ1はそれぞれが結合してもよい。）、Ｒ2は、ハロゲン、Ｃ1〜Ｃ10のアルキル、Ｃ1〜Ｃ10のハロゲン化アルキル、Ｃ6〜Ｃ20のアリール、Ｃ6〜Ｃ20のハロゲン化アリール、又はＸ3Ｒ3（これらのアルキル及びアリールはその構造中に置換基、ヘテロ原子を持ってもよく、またｎ個存在するＲ2はそれぞれが結合して環を形成してもよい。）、Ｘ1、Ｘ2、Ｘ3は、Ｏ、Ｓ、又はＮＲ4、Ｒ3、Ｒ4は、それぞれが独立で、水素、Ｃ1〜Ｃ10のアルキル、Ｃ1〜Ｃ10のハロゲン化アルキル、Ｃ6〜Ｃ20のアリール、Ｃ6〜Ｃ20のハロゲン化アリールをそれぞれ示す（これらのアルキル及びアリールはその構造中に置換基、ヘテロ原子を持ってもよく、また複数個存在するＲ3、Ｒ4はそれぞれが結合して環を形成してもよい。）。｝
【請求項４】
請求項１〜３のいずれか一項において、上記非水電解液においては、上記一般式（１）で表される上記アニオン化合物とカチオンとからなる電解質化合物が電離しており、上記一般式（１）におけるＭは、Ａｌ、Ｂ、Ｖ、Ｔｉ、Ｓｉ、Ｚｒ、Ｇｅ、Ｓｎ、Ｃｕ、Ｙ、Ｚｎ、Ｇａ、Ｎｂ、Ｔａ、Ｂｉ、Ｐ、Ａｓ、Ｓｃ、Ｈｆ、またはＳｂのいずれかであり、上記カチオンはＬｉ+又はＮａ+の少なくとも一方であることを特徴とするリチウムイオン二次電池。
【請求項５】
請求項１〜４のいずれか一項において、上記非水電解液には、上記電解質として、上記一般式（１）で表される上記アニオン化合物とカチオンとからなる電解質化合物以外にも、他の電解質が添加されており、上記電解質化合物の添加量は、全電解質量中の２重量％〜８０重量％であることを特徴とするリチウムイオン二次電池。
【請求項６】
請求項５において、上記非水電解液には、上記電解質化合物以外の他の電解質として、ＬｉＰＦ6、ＬｉＢＦ4、ＬｉＡｓＦ6、ＬｉＳｂＦ6、ＬｉＣｌＯ4、Ｌｉ(Ｃ2Ｆ5ＳＯ2)2Ｎ、ＬｉＮ(ＳＯ2ＣＦ3)2、Ｌｉ(ＳＯ3Ｃ2Ｆ5)、リチウムビスオキサラトボレート（ＬｉＢＯＢ）から選ばれる１種以上が添加されていることを特徴とするリチウムイオン二次電池。
【発明の詳細な説明】
【技術分野】
【０００１】
本発明は、電解液として、有機溶媒等の非水溶媒に電解質を溶解してなる非水電解液を含有するリチウムイオン二次電池に関する。
【背景技術】
【０００２】
一般に、リチウムイオン二次電池の負極は、集電体と、該集電体上に配置された負極活物質を含有する負極活物質層とからなる。従来、上記リチウムイオン二次電池の負極活物質としては、黒鉛系炭素材料が用いられていた。しかし、黒鉛系炭素材料は、高い体積エネルギー密度を有する一方で、次のような問題点を有していた。
【０００３】
即ち、まず、黒鉛系炭素材料は、その形態が積層構造を有する板状又は鱗片状であるため、積層面方向の導電性には優れるが、積層面に対して垂直な方向の導電性が悪いという問題があった。また、黒鉛系炭素材料は、充放電時における体積変化が大きく、約１０％程度の体積変化が起こる。そのため、この体積変化によって、電極が破壊されてしまうおそれがあった。さらに、黒鉛系炭素材料は、リチウムイオン二次電池の電解液として広く用いられるプロピレンカーボネート等の有機溶媒と接触すると、その積層構造に層間剥離が起こり、電池性能を低下させてしまうおそれがあった。
【０００４】
そこで、リチウムイオン二次電池の負極活物質として、ハードカーボンを用いる技術が提案されている（特許文献１参照）。負極活物質としてハードカーボンを用いた場合には、黒鉛系炭素材料を用いることによって生じる上述のような問題点を解消することができる。したがって、負極活物質としてハードカーボンを用いることにより、黒鉛系炭素材料を用いた場合に比べて、リチウムイオン二次電池の充放電サイクル特性等の電池特性を向上させることができる。
【０００５】
ところで、近年、リチウムイオン二次電池は、電気自動車（ＥＶ）やハイブリッド車（ＨＥＶ）等の自動車用電源として期待されている。そのため、リチウムイオン二次電池には、さらなる高出力化が要求されている。また、自動車用電源としては、長期間使用可能であることが望まれており、充放電を繰り返し行っても出力が低下し難いという出力耐久性に優れたリチウム二次電池が要求されている。
【０００６】
そこで、ハードカーボンを用いた負極においても、電気抵抗の低減が検討されていた。具体的には、負極の負極活物質層に鱗片状黒鉛を添加させる技術が提案されている（特許文献２参照）。また、負極の負極活物質層にポリフッ化ビニリデン及びカーボンブラックを添加させる技術が提案されている（特許文献３）。
【０００７】
しかしながら、鱗片状黒鉛は、上述の黒鉛系炭素材料と同様の問題を有しており、鱗片状黒鉛を用いた場合には、リチウムイオン二次電池の出力を十分に向上させることができないおそれがあった。
また、上述のポリフッ化ビニリデン及びカーボンブラックを添加させる技術によれば、出力密度を向上させることができるが、負極活物質層の密着性が低下するため、十分な出力耐久性が得られないという問題があった。密着性を確保するために、ポリフッ化ビニリデンを増量する方法もあるが、この場合には、負極の電気抵抗が増大し、容量等の電池特性が低下してしまうおそれがある。
【０００８】
【特許文献１】特開２００１−１２６７６０号公報
【特許文献２】国際公開第９８／０５０８３
【特許文献３】特開２００５−３１７４６９号公報
【発明の開示】
【発明が解決しようとする課題】
【０００９】
本発明はかかる従来の問題点に鑑みてなされたものであって、高出力と優れた出力耐久性とを高レベルで兼ね備えたリチウムイオン二次電池を提供しようとするものである。
【課題を解決するための手段】
【００１０】
本発明は、正極と、負極と、非水溶媒に電解質を溶解してなる非水電解液とを少なくとも備えたリチウムイオン二次電池において、
上記負極は、金属を主成分とする集電体と、該集電体上に配置された負極活物質層とを有し、
該負極活物質層は、リチウムイオンを吸蔵又は放出可能な炭素材料からなる負極活物質と、導電材と、バインダーとを含有し、
上記負極活物質層は、上記炭素材料としてハードカーボンを含有し、上記導電材としてカーボンブラックを含有し、上記バインダーとして窒素原子又は酸素原子を含む高分子を含有することを特徴とするリチウムイオン二次電池にある（請求項１）。
【００１１】
本発明のリチウムイオン二次電池において、上記負極活物質層は、上記負極活物質として導電性に優れる上記ハードカーボンを含有し、上記導電材としてカーボンブラックを含有している。そのため、上記負極の抵抗を低下させ、上記負極における導電性を向上させることができる。それ故、上記リチウムイオン二次電池は、高い出力を示すことができる。
【００１２】
また、上記負極活物質層は、上記バインダーとして窒素原子又は酸素原子を含む上記高分子を含有する。そのため、上記負極活物質層の上記集電体に対する密着性を向上させることができ、優れた密着性で上記負極活物質層を上記集電体上に長期間保持させることができる。それ故、上記リチウムイオン二次電池は、長期間使用しても出力が劣化し難くなり、出力耐久性が向上する。
【００１３】
また、上記バインダーは、優れた密着性で上記負極活物質層を上記集電体に付着させることができるため、必要以上にバインダーを増量する必要がない。即ち、負極の導電性をほとんど損ねることなく、上記負極活物質層の上記集電体に対する密着性を向上させることができる。そのため、上記リチウムイオン二次電池は、高出力と優れた出力耐久性とを高レベルで兼ね備えることができる。
【００１４】
窒素原子及び／又は酸素原子上記高分子が上記負極活物質層を優れた密着性で上記集電体上に保持できる理由は、次のように考えられる。
即ち、上記集電体は、金属を主成分としているため、自然酸化により、その表面の少なくとも一部には金属酸化物が形成されていると考えられる。この金属酸化物と上記高分子中の窒素原子及び／又は酸素原子とが高い親和性を示すため、上記高分子は、上述のごとく優れた密着性を発揮できると考えられる。
【００１５】
このように、本発明によれば、高出力と優れた出力耐久性とを高レベルで兼ね備えたリチウムイオン二次電池を提供することができる。
【発明を実施するための最良の形態】
【００１６】
次に、本発明の好ましい実施の形態について説明する。
本発明のリチウムイオン二次電池は、正極と、負極と、非水溶媒に電解質を溶解してなる非水電解液とを有する。具体的には、上記リチウムイオン二次電池は、例えば上記正極及び上記負極と、これらの正極と負極との間に狭装されるセパレータと、正極と負極との間でリチウムを移動させる上記非水電解液等を主要構成要素として構成することができる。
【００１７】
まず、上記負極について説明する。
上記負極は、金属を主成分とする上記集電体と、その表面に形成された上記負極活物質層とによって構成することができる。上記負極活物質層は、例えば上記負極活物質に上記バインダー及び上記導電材を混合し、分散材として適当な溶媒を加えてスラリー状にした負極合材を、上記集電体の表面に塗布、乾燥し、その後に圧縮することにより形成することができる。上記負極としては、上記負極合材をプレス成形して得られるペレット電極等を用いることもできる。
【００１８】
上記負極活物質（炭素材料）としては、ハードカーボンを用いる。ハードカーボンは、２０００℃以上の高温で熱処理してもほとんど積層秩序が変化しない炭素材料であり、難黒鉛化炭素ともよばれる。
ハードカーボンの平均粒子径は、０．１〜２０μｍが好ましい。ハードカーボンの平均粒子径が０．１μｍ未満の場合には、ハードカーボン粒子間の接触抵抗が増大し、これに伴って負極全体の抵抗が増大してしまうおそれがある。一方、２０μｍを越える場合には、負極表面において電解液側に露出するハードカーボン粒子の表面積が減少し、電解液とハードカーボン粒子との接触面積が小さくなるため、電極反応抵抗が増大するおそれがある。さらに、ハードカーボン粒子内部のリチウムイオン伝導パスが長くなり、粒子の内部に吸蔵されたリチウムイオンが脱離し難くなるため、反応効率が低下するおそれがある。より好ましくは、ハードカーボンの平均粒径は１〜１５μｍがよい。
【００１９】
また、上記導電材としては、カーボンブラックを用いる。カーボンブラックは、液体状又は気体状の炭化水素を熱分解することによって製造される炭素材料である。上記カーボンブラックとしては、例えばアセチレンブラック、ケッチェンブラック、チャンネルブラック、ファーネスブラック、サーマルブラック等から選ばれる１種以上を用いることができる。
好ましくは、上記カーボンブラックとしてはアセチレンブラックを用いることがよい。一般に一次粒子が連結された構造を有するアセチレンブラックは、導電性に優れ、上記負極活物質層の導電性をより一層向上させることができる。そのため、上記リチウム二次電池の出力特性をより一層向上させることができる。
【００２０】
また、上記バインダーとしては、窒素原子及び／又は酸素原子を含む高分子を用いる。上記バインダーは、上記ハードカーボンの粒子間を連結し、上記負極活物質層を上記集電体に繋ぎ止める役割を果たす。また、上記バインダーとしては、上記非水電解液に用いられる上記非水溶媒に対する耐性、電池反応が進行する電位に対する安定性、及び耐熱性等を備える高分子が好ましい。
【００２１】
上記バインダーとして用いられる具体的な上記高分子としては、例えばポリフッ化ビニリデン等のフッ素樹脂をカルボキシル基等の酸素原子を含む官能基で変性させた変性フッ素樹脂等がある。また、上記高分子としては、窒素原子を含有するポリアクリロニトリル及びポリアミド等、酸素原子を含有するポリメチルメタクリレート等のアクリル樹脂等を用いることもできる。これらの高分子は、１種を単独で用いることもできるが、２種以上を併用することもできる。
【００２２】
また、上記負極活物質、上記導電材、及び上記バインダーを分散させる溶剤としては、例えばＮ−メチル−２−ピロリドン等の有機溶剤を用いることができる。
【００２３】
上記負極活物質層は、上記負極活物質を５０〜９５重量％、上記導電材を１〜２０重量％、及び上記バインダーを４〜３０重量％含有することが好ましい（請求項２）。
上記負極活物質が５０重量％未満の場合には、容量等の電池性能が低下するおそれがある。また、上記導電材が１重量％未満の場合には、上記リチウム二次電池の出力性能を十分に向上させることが困難になるおそれがある。また、上記バインダーが４重量％未満の場合には、上記負極活物質層の上記集電体に対する密着性を十分に向上させることが困難になるおそれがある。また、上記負極活物質が９５重量％を越える場合には、上記導電材又は上記バインダーの量が少なくなるため、上述の出力性能や密着性を向上させることが困難になるおそれがある。また、上記導電材が２０重量％を越える場合には、上記負極活物質又は上記バインダーの量が少なくなるため、容量などの電池性能が低下したり、上述の密着性を向上させることが困難になるおそれがある。また、上記バインダーが３０重量％を越える場合には、上記負極活物質又は上記導電材の量が少なくなるため、容量などの電池性能が低下したり、上述の出力性能を向上させることが困難になるおそれがある。より好ましくは、上記負極活物質層は、上記負極活物質を６０〜９０重量％、上記導電材を３〜２０重量％、及び上記バインダーを７〜２０重量％含有することがよい。
【００２４】
また、上記負極活物質層における活物質の密度は、０．６〜１．０ｇ／ｃｍ3であることが好ましい。密度が０．６ｇ／ｃｍ3未満の場合には、上記ハードカーボンの粒子の表面における接触抵抗が増大し、負極における電気抵抗が増大するおそれがある。一方、１．０ｇ／ｃｍ3を越える場合には、ハードカーボンの粒子間に電解液が十分に浸透しなくなるおそれがあり、また、リチウムイオンの伝導抵抗が増大するおそれがある。その結果、負極における電気抵抗が増大するおそれがある。より好ましくは、活物質の密度は０．７〜０．９ｇ／ｃｍ3がよい。なお、負極活物質層における活物質の密度は、負極活物質層の単位体積あたりに含まれる負極活物質（ハードカーボン）の重量である。負極活物質層における活物質の密度は、負極にプレス操作を行って負極活物質層の厚さを調整することにより、調整することができる。
【００２５】
また、上記負極活物質層の厚さは、５〜１００μｍであることが好ましい。
厚さが５μｍ未満の場合には、電池容量が不十分となるおおそれがある。一方、１００μｍを越える場合には、負極活物質層中のイオン伝導性が低下するおそれがあり、特に高出力下における充放電特性が不十分となるおそれがある。より好ましくは、上記負極活物質層の厚さは１０〜７０μｍがよい。
【００２６】
また、上記負極における上記集電体は、金属を主成分とし、上記負極活物質層と外部の負荷との間の電子の移動を媒介する。上記集電体の主成分である金属としては、電池反応が進行する電位において、リチウムと合金を形成しない金属を用いることが好ましい。具体的には、例えば銅、ニッケル、チタン、ステンレス等を用いることができる。これらのうち１種を単独で用いてもよいが、２種以上を併用することもできる。より好ましくは、上記集電体は、銅又はニッケルからなることがよい。
【００２７】
上記集電体の厚みは、１〜５０μｍが好ましい。厚みが１μｍ未満の場合には、集電体表面に上記負極活物質層を形成する際の応力に上記集電体が耐えきれず、該集電体に切断や亀裂が生じるおそれがある。一方、厚みが５０μｍを越える場合には、製造コストが増大し、また、電池が大型化するおそれがある。より好ましくは、上記集電体の厚みは５〜２０μｍがよい。
【００２８】
次に、上記正極について説明する。
上記正極は、上記負極と同様に、例えば集電体と、その表面に形成された、正極活物質を含有する正極活物質層とによって構成することができる。上記正極活物質層は、正極活物質に必要に応じて導電材やバインダーを混合し、分散材として適当な溶媒を加えてスラリー状にした正極合材を、上記集電体の表面に塗布、乾燥し、その後に圧縮することにより形成することができる。また、上記正極としては、上記正極合材をプレス成形して得られるペレット電極等を用いることもできる。
【００２９】
上記正極活物質は、リチウムイオンを吸蔵又は放出可能な化合物を用いることができる。具体的には、上記正極活物質としては、例えばリチウムマンガン酸化物、リチウムコバルト酸化物、リチウムニッケル酸化物等のリチウム遷移金属複合酸化物、及びリチウム鉄リン酸等のリチウム遷移金属リン酸化合物等を用いることができる。上記正極活物質としては、これらの化合物のうち１種のみを用いても良いが、２種以上を併用することもできる。
【００３０】
上記正極に用いられる上記導電材は、正極活物質層の導電性を向上させるために配合される添加物であり、例えばカーボンブラック、グラファイト等のカーボン粉末を用いることができる。
また、上記正極に用いられる上記バインダーとしては、例えばポリフッ化ビニリデン等のフッ素樹脂、スチレン−ブタジエン系ゴム、ポリアクリロニトリル等の高分子材料を用いることができる。上記負極と同様のバインダーを用いることもできる。これらの高分子材料は、１種を単独で用いることもできるが、２種以上を併用することもできる。
【００３１】
上記正極の集電体としては、例えばアルミニウム、チタン等の金属又はその合金等を用いることができる。好ましくは、アルミニウム又はその合金を用いることがよい。アルミニウム又はアルミニウム合金は軽量であるため、この場合には、エネルギー密度を向上させることができる。
【００３２】
また、正極における正極活物質層中の正極活物質と導電材とバインダーとの配合割合、集電体の厚み、及び活物質の密度については、上述の負極と同様である。
【００３３】
また、正極と負極との間に狭装される上記セパレータとしては、例えばポリエチレン、ポリプロピレン等のポリオレフィンを原料とする多孔性シート、又は不織布等を用いることができる。
【００３４】
次に、上記非水電解液は、非水溶媒に電解質を溶解してなる。
上記非水溶媒としては、非プロトン性有機溶媒を用いることができる。具体的には、例えばエチレンカーボネート（ＥＣ）、プロピレンカーボネート（ＰＣ）等の環状カーボネート類、ジエチルカーボネート（ＤＥＣ）、エチルメチルカーボネート（ＥＭＣ）等の鎖状カーボネート、γ-ブチルラクトン（ＧＢＬ）、γ-バレロラクトン（ＧＶＬ）等のラクトン類、アセトニトリル等のニトリル類、酢酸メチル、ギ酸メチル、プロピオン酸メチル、プロピオン酸エチル等のエステル類、テトラヒドロフラン、２−メチルテトラヒドロフラン、１，４−ジオキサン、１，２−ジメトキシエタン、１，２−ジエトキシエタン等のエーテル類、ジメチルホルムアミド等のアミド類等を用いることができる。これらは単独で用いることもできるが、２種以上を混合して用いることもできる。
【００３５】
また、上記非水電解液は、下記の一般式（１）で表されるアニオン化合物を含有することが好ましい（請求項３）。
【化２】
2008010183.tif 000003
｛但し、Ｍは、遷移金属、周期律表のIII族、IV族、又はV族元素、ｂは１〜３、ｍは１〜４、ｎは０〜８、ｑは０又は１をそれぞれ表し、Ｒ1は、Ｃ1〜Ｃ10のアルキレン、Ｃ1〜Ｃ10のハロゲン化アルキレン、Ｃ6〜Ｃ20のアリーレン、又はＣ6〜Ｃ20のハロゲン化アリーレン（これらのアルキレン及びアリーレンはその構造中に置換基、ヘテロ原子を持ってもよく、またｍ個存在するＲ1はそれぞれが結合してもよい。）、Ｒ2は、ハロゲン、Ｃ1〜Ｃ10のアルキル、Ｃ1〜Ｃ10のハロゲン化アルキル、Ｃ6〜Ｃ20のアリール、Ｃ6〜Ｃ20のハロゲン化アリール、又はＸ3Ｒ3（これらのアルキル及びアリールはその構造中に置換基、ヘテロ原子を持ってもよく、またｎ個存在するＲ2はそれぞれが結合して環を形成してもよい。）、Ｘ1、Ｘ2、Ｘ3は、Ｏ、Ｓ、又はＮＲ4、Ｒ3、Ｒ4は、それぞれが独立で、水素、Ｃ1〜Ｃ10のアルキル、Ｃ1〜Ｃ10のハロゲン化アルキル、Ｃ6〜Ｃ20のアリール、Ｃ6〜Ｃ20のハロゲン化アリールをそれぞれ示す（これらのアルキル及びアリールはその構造中に置換基、ヘテロ原子を持ってもよく、また複数個存在するＲ3、Ｒ4はそれぞれが結合して環を形成してもよい。）。｝
【００３６】
上記アニオン化合物を含有する場合には、充放電を繰り返し行ったときの上記リチウムイオン二次電池の出力の低下を抑制することができる。即ち、上記リチウムイオン二次電池の出力耐久性をより一層向上させることができる。
この理由は、次のように考えられる。
即ち、上記一般式（１）で表される上記アニオン化合物は、活物質表面に、電気化学的に安定な被膜等の被覆物を形成することができる。該被覆物の形成により、上記リチウムイオン二次電池においては、充放電を繰り返し行ってもリチウムイオンの挿入・脱離がスムーズに行われ、出力の低下を抑制することができると考えられる。
【００３７】
上記一般式（１）において、アニオンの価数ｂは１〜３である。ｂが３より大きい場合には、上記アニオン化合物の塩の結晶格子エネルギーが大きくなるため、上記アニオン化合物の塩を上記非水溶媒に溶解して上記アニオン化合物を形成することが困難になる。そのため、ｂ＝１が最も好ましい。
また、同様の理由により、上記アニオン化合物の塩を構成するカチオンの価数も１〜３がよく、最も好ましくはカチオンの価数は１がよい。このようなカチオンとしては、例えばリチウムイオン、ナトリウムイオン、ルビジウムイオン、セシウムイオン、カリウムイオン、テトラアルキルアンモニウムイオン、プロトン等がある。
【００３８】
また、上記一般式（１）で表されるアニオン化合物は、イオン性金属錯体構造をとっており、その中心となるＭは、遷移金属、周期律表のIII族、IV族、又はV族元素から選ばれる。
【００３９】
上記非水電解液においては、上記一般式（１）で表される上記アニオン化合物とカチオンとからなる電解質化合物が電離しており、上記一般式（１）におけるＭは、Ａｌ、Ｂ、Ｖ、Ｔｉ、Ｓｉ、Ｚｒ、Ｇｅ、Ｓｎ、Ｃｕ、Ｙ、Ｚｎ、Ｇａ、Ｎｂ、Ｔａ、Ｂｉ、Ｐ、Ａｓ、Ｓｃ、Ｈｆ、またはＳｂのいずれかであり、上記カチオンはＬｉ+又はＮａ+の少なくとも一方であることが好ましい（請求項４）。
この場合には、上記電解質化合物、即ち上記アニオン化合物の塩を上記非水溶媒に溶解させることにより、上記アニオン化合物を含有する上記非水電解液を容易に作製することができる。またこの場合には、上記アニオン化合物又は上記電解質化合物の合成を容易に行うことができる。
【００４０】
より好ましくは、上記一般式（１）のＭは、Ａｌ、Ｂ又は、Ｐがよい。この場合には、上記アニオン化合物又は上記電解質化合物の合成が容易になることに加えて、毒性を低くすることができ、また、製造コストを低減することができる。
【００４１】
また、上記非水電解液には、上記電解質として、上記一般式（１）で表される上記アニオン化合物とカチオンとからなる電解質化合物以外にも、他の電解質が添加されており、上記電解質化合物の添加量は、全電解質量中の２重量％〜８０重量％であることが好ましい（請求項５）。
上記電解質化合物の添加量が２重量％未満の場合には、出力耐久性の向上効果が十分に得られないおそれがある。この理由としては、上記アニオン化合物によって活物質に表面に形成される被膜等の被覆物が充分に形成されないからであると考えられる。一方、上記電解質化合物の添加量が８０重量％を越える場合には、抵抗が高くなり、上記リチウムイオン二次電池の容量が低下するおそれがある。この理由としては、活物質の表面に形成される被覆物の厚みが必要以上に大きくなるためであると考えられる。
【００４２】
また、上記非水電解液には、上記電解質化合物以外の他の電解質として、ＬｉＰＦ6、ＬｉＢＦ4、ＬｉＡｓＦ6、ＬｉＳｂＦ6、ＬｉＣｌＯ4、Ｌｉ(Ｃ2Ｆ5ＳＯ2)2Ｎ、ＬｉＮ(ＳＯ2ＣＦ3)2、Ｌｉ(ＳＯ3Ｃ2Ｆ5)、リチウムビスオキサラトボレート（ＬｉＢＯＢ）から選ばれる１種以上が添加されていることが好ましい（請求項６）。
これらの電解質は、比較的イオン伝導度が優れ、電気化学的に安定である。そのため、この場合には、上記リチウムイオン二次電池の充放電容量をより向上させることができる。
【００４３】
次に、上記アニオン化合物の配位子の部分について説明する。
以下、本明細書においては上記一般式（１）において、Ｍに結合している有機又は無機の部分を配位子とよぶ。
【００４４】
一般式（１）中のＲ1は、Ｃ1〜Ｃ10のアルキレン、Ｃ1〜Ｃ10のハロゲン化アルキレン、Ｃ6〜Ｃ20のアリーレン、又はＣ6〜Ｃ20のハロゲン化アリーレンから選ばれるものよりなる。これらのアルキレン及びアリーレンはその構造中に置換基、ヘテロ原子を持ってもよい。具体的には、アルキレン及びアリーレン上の水素の代わりに、ハロゲン、鎖状又は環状のアルキル基、アリール基、アルケニル基、アルコキシ基、アリーロキシ基、スルホニル基、アミノ基、シアノ基、カルボニル基、アシル基、アミド基、水酸基、また、アルキレン及びアリーレン上の炭素の代わりに、窒素、硫黄、酸素が導入された構造を挙げることができる。
さらには、Ｒ1が複数存在する場合（ｑ＝１、ｍ＝２〜４の場合）には、それぞれが結合してもよく、例えばエチレンジアミン四酢酸のような配位子を挙げることもできる。
【００４５】
Ｒ2は、ハロゲン、Ｃ1〜Ｃ10のアルキル、Ｃ1〜Ｃ10のハロゲン化アルキル、Ｃ6〜Ｃ20のアリール、Ｃ6〜Ｃ20のハロゲン化アリール、又はＸ3Ｒ3から選ばれるものよりなる。これらもＲ1と同様に、アルキル又はアリールはその構造中に置換基、ヘテロ原子を持ってもよく、またＲ2が複数個存在する場合（ｎ＝２〜８の場合）Ｒ2はそれぞれが結合して環を形成してもよい。
好ましくは、Ｒ2としては、電子吸引性の基がよく、特にフッ素がよい。この場合には、上記アニオン化合物の塩の溶解度や解離度が向上し、これに伴ってイオン伝導性が向上するという効果を得ることができる。さらにこの場合には、耐酸化性が向上し、これにより副反応の発生を防止することができる。
【００４６】
Ｘ1、Ｘ2、Ｘ3はそれぞれ独立で、Ｏ、Ｓ、又はＮＲ4であり、これらのヘテロ原子を介して配位子がＭに結合する。ここで、Ｏ、Ｓ、Ｎ以外で結合することが不可能でないが、合成上非常に煩雑なものとなる。上記一般式（１）で表される化合物の特徴として、同一の配位子内におけるＸ1とＸ2によるＭとの結合があり、これらの配位子はＭとキレート構造を形成している。この配位子中の定数ｑは、０又は１である。ｑ＝０の場合には、キレートリングが五員環となり、上記アニオン化合物の錯体構造が安定化する。そのため、この場合には、上記アニオン化合物が上記被覆物の形成以外の副反応を起こすことを防ぐことができる。
【００４７】
Ｒ3、Ｒ4は、それぞれが独立で、水素、Ｃ1〜Ｃ10のアルキル、Ｃ1〜Ｃ10のハロゲン化アルキル、Ｃ6〜Ｃ20のアリール、Ｃ6〜Ｃ20のハロゲン化アリールであり、これらのアルキル及びアリールはその構造中に置換基、ヘテロ原子を持ってもよく、またＲ3、Ｒ4が複数個存在する場合には、それぞれが結合して環を形成してもよい。
【００４８】
また、上述した配位子の数に関係する定数ｍ及びｎは、中心のＭの種類によって決まってくるものであるが、ｍは１〜４、ｎは０〜８である。
また、上述のＲ1、Ｒ2、Ｒ3、Ｒ4において、Ｃ1〜Ｃ10は炭素数が１〜１０であることを示し、Ｃ6〜Ｃ20は炭素数が６〜２０であることを示す。
【００４９】
上記一般式（１）で表される上記アニオン化合物としては、例えば下記の式（２）〜（５）で表される１種以上を用いることができる。
この場合には、上記アニオン化合物の塩の溶解度や解離度が向上し、上記非水電解液のイオン伝導度を向上させることができる。さらにこの場合には、耐酸化性を向上させることができる。
【００５０】
【化３】
2008010183.tif 000004
【００５１】
【化４】
2008010183.tif 000005
【００５２】
【化５】
2008010183.tif 000006
【００５３】
【化６】
2008010183.tif 000007
【００５４】
好ましくは、上記アニオン化合物としては、上記式（４）で表される化合物（ＬｉＰＦ2(Ｃ2Ｏ4)2）を用いることがよい。
上記式（４）で表される化合物においては、構造中のキレートリングが対象に配置されているため、錯体構造が安定化する。そのためこの場合には、上記リチウムイオン二次電池の出力耐久性をより向上させることができる。
【００５５】
また、上記リチウムイオン二次電池の形状としては、例えばシート状の電極（正極及び負極）及びセパレータをスパイラル状にした円筒型、ペレット電極及びセパレータを組み合わせたインサイドアウト構造の円筒型、ペレット電極及びセパレータを積層したコイン型等がある。
【実施例】
【００５６】
（実施例１）
次に、本発明の実施例につき、図１及び図２を用いて説明する。
本例においては、負極中のバインダーの種類及び配合割合が異なる６種類のリチウムイオン二次電池（試料Ｅ１〜試料Ｅ４、試料Ｃ１、及び試料Ｃ２）を作製し、これらの出力特性を比較する。
【００５７】
まず、試料Ｅ１のリチウムイオン二次電池について説明する。
図１に示すごとく、試料Ｅ１は、円筒型のリチウム二次電池１である。このリチウムイオン二次電池１は、正極２、負極３、セパレータ４、ガスケット５９、及び電池ケース６等よりなっている。電池ケース６は、１８６５０型の円筒形状の電池ケースであり、キャップ６３及び外装缶６５よりなる。電池ケース６内には、シート状の正極２及び負極３が、該正極２及び負極３の間に挟んだセパレータ４と共に捲回した状態で配置されている。
【００５８】
また、電池ケース６のキャップ６３の内側には、ガスケット５９が配置されており、電池ケース６の内部には、非水電解液が注入されている。
正極２は、アルミニウム箔からなる集電体と、この集電体上に配置された正極活物質層とを有する。正極活物質層は、正極活物質としてニッケル酸リチウム（ＬｉＮｉＯ2）を８５ｗｔ％、導電材としてカーボンブラックを１０ｗｔ％、バインダーとしてポリフッ化ビニリデンを５ｗｔ％含有する。
また、図２に示すごとく、負極３は、銅箔からなる集電体３１と、この集電体３１上に配置された負極活物質層３５とを有する。負極活物質層３５は、負極活物質３２としてハードカーボンを８５ｗｔ％、導電材３６としてアセチレンブラックを１０ｗｔ％、バインダー３４としてポリアクリロニトリルを５ｗｔ％含有する。なお、ポリアクリロニトリルは、窒素原子を有する高分子である。
【００５９】
図１に示すごとく、正極２及び負極３には、それぞれ正極集電リード２３及び負極集電リード３３が熔接により設けられている。正極集電リード２３は、キャップ６３側に配置された正極集電タブ２３５に熔接により接続されている。また、負極集電リード３３は、外装缶６５の底に配置された負極集電タブ３３５に熔接により接続されている。
【００６０】
また、非水電解液は、エチレンカーボネート（ＥＣ）とジエチルカーボネート（ＤＥＣ）とをそれぞれ３０：７０（体積比）で含有する非水溶媒に、ＬｉＰＦ6を１Ｍ溶解してなる。この非水電解液が、電池ケース６内に注入されている。
【００６１】
以下、本例のリチウムイオン二次電池（試料Ｅ１）の製造方法につき、説明する。
まず、以下のようにして、上記非水電解液を準備した。
即ち、まずエチレンカーボネート（ＥＣ）とジエチルカーボネート（ＤＥＣ）とを３０：７０の体積比で混合し、非水溶媒を作製した。次いで、電解質として、ＬｉＰＦ6を濃度１Ｍとなるように非水溶媒に溶解し非水電解液を作製した。
【００６２】
次に、以下のようにして、正極２及び負極３を作製した。
正極２の作製にあたっては、まず正極活物質として、放電容量１９０ｍＡｈ／ｇのＬｉＮｉＯ2（ニッケル酸リチウム）を準備した。この正極活物質と、導電材としてのカーボンブラックと、バインダーとしてのポリフッ化ビニリデンとを混合し、分散材としてのＮ−メチル−２−ピロリドンを適量添加し、分散させてスラリー状の正極合材を作製した。正極活物質と導電材とバインダーの混合比は、重量比で、正極活物質：導電材：バインダー＝８５：１０：５とした。
【００６３】
次いで、上記のようにして得られた正極合材を、厚さ２０μｍのアルミニウム箔集電体の両面にコーターにより塗布し、乾燥させた。その後、ロールプレスで高密度化し、５２ｍｍ幅×４５０ｍｍ長の形状に切り出し、シート状の正極２を作製した。なお、正極活物質の付着量は、片面当り７．０ｍｇ／ｃｍ2程度とした。
【００６４】
一方、負極３の作製にあたっては、まず、負極活物質３２として、放電容量３４０ｍＡｈ／ｇのハードカーボンを準備した。この負極活物質３２と、導電材３６としてのアセチレンブラックと、バインダー３４としてのポリアクリロニトリルとを混合し、分散材としてＮ−メチル−２−ピロリドンを適量添加し、分散させてスラリー状の負極合材を得た。負極活物質と導電材とバインダーとの混合比は、重量比で、負極活物質：導電材：バインダー＝８５：１０：５とした。また、分散材の量は、スラリーの粘度を調整しながら負極活物質、導電材、及びバインダーが十分に分散するよう調整した。
【００６５】
次いで、上記のようにして得られた負極合材を、厚さ１０μｍの銅箔集電体３１の両面にコーターにより塗布し、乾燥させた。その後、ロールプレスで高密度化し、５４ｍｍ幅×５００ｍｍ長の形状に切り出した。これにより、負極活物質層３５が集電体３１上に配置されたシート状の負極３を作製した。なお、負極活物質３２の付着量は、片面当り４．４ｍｇ／ｃｍ2程度とした。
【００６６】
次に、図１に示すごとく、上記のようにして得られたシート状の正極２及び負極３に、それぞれ正極集電リード２３及び負極集電リード３３を熔接した。これらの正極２及び負極３を、これらの間に幅５６ｍｍ、厚さ２５μｍのポリエチレン製のセパレータ４を挟んだ状態で捲回し、ロール状の電極体を作製した。
【００６７】
続いて、このロール状の電極体を、外装缶６５及びキャップ６３よりなる１８６５０型の円筒状の電池ケース６に挿入した。このとき、電池ケース６のキャップ６３側に配置した正極集電タブ２３５に、正極集電リード２３を熔接により接続すると共に、外装缶６５の底に配置した負極集電タブ３３５に負極集電リード３３を熔接により接続した。
【００６８】
次に、電池ケース６内に上記のようにして準備した非水電解液を含浸させた。そしてキャップ６３の内側にガスケット５９を配置すると共に、このキャップ６３を外装缶６５の開口部に配置した。続いて、キャップ６３にかしめ加工を施すことにより電池ケース６を密閉し、リチウムイオン二次電池１を作製した。これを試料Ｅ１とした。
【００６９】
また、本例において、上記試料Ｅ１とは上記負極中のバインダーの種類及び配合割合が異なるさらに５種類のリチウムイオン二次電池（試料Ｅ２〜試料Ｅ４、試料Ｃ１、及び試料Ｃ２）を作製した。
試料Ｅ２は、上記負極のバインダーとして、アクリル樹脂を用いた点を除いては、上記試料Ｅ１と同様にして作製した。アクリル樹脂は、酸素原子を有する高分子である。
【００７０】
試料Ｅ３は、上記負極のバインダーとして、変性ポリフッ化ビニリデンを用いた点を除いては、上記試料Ｅ１と同様にして作製した。本例において用いた変性ポリフッ化ビニリデンは、ポリフッ化ビニリデンにカルボキシル基を付加させた高分子であり、酸素原子を有する。
試料Ｅ４は、負極合材の作製時に、負極活物質と導電材とバインダーとの混合比を、重量比で、負極活物質：導電材：バインダー＝８１：９．５：９．５とした点を除いては、上記試料Ｅ１と同様にして作製した。
【００７１】
また、試料Ｃ１は、上記負極のバインダーとして、無変性のポリフッ化ビニリデンを用いた点を除いては、上記試料Ｅ１と同様にして作製した。
試料Ｃ２は、上記負極のバインダーとして変性ポリフッ化ビニリデンを用い、さらに負極合材の作製時における負極活物質と導電材とバインダーとの混合比を、重量比で、負極活物質：導電材：バインダー＝８１：９．５：９．５とした点を除いては、上記試料Ｅ１と同様にして作製した。
【００７２】
次に、上記のようにして作製した６種類のリチウムイオン二次電池（試料Ｅ１〜試料Ｅ４、試料Ｃ１、及び試料Ｃ２）について、下記の出力試験を行い、各電池の出力（初期出力）を測定した。
【００７３】
「出力試験」
まず、各試料を電池容量の５０％（ＳＯＣ＝５０％）に調整した。次いで、０．２５〜１０ｍＡ／ｃｍ2の範囲の任意の５〜６点で出力電流を１０秒間流して、放電を行った。そして、各出力電流値で１０秒間放電を行ったときの電圧を測定した。測定は、温度２０℃でおこなった。得られた電圧値と出力電流値とから、電池の下限電圧２．０Ｖのときの電流値を算出した。この下限電圧２．０Ｖのときの電流値から出力（初期出力；Ｗ）を算出した。その結果を表１に示す。なお、表１においては、各試料の初期出力を試料Ｅ１の初期出力を１００としたときの相対値で示してある。
【００７４】
また、各試料について、下記の充放電サイクル試験を行った。
「充放電サイクル試験」
電池の実使用温度範囲の上限と目される６０℃の温度条件下で，各試料のリチウムイオン二次電池を，電流密度２．０ｍＡ／ｃｍ2の定電流で充電上限電圧４．１Ｖまで充電し，次いで電流密度２．０ｍＡ／ｃｍ2の定電流で放電下限電圧２．５Ｖまで放電を行う充放電を１サイクルとし，このサイクルを合計５００サイクル行った。
【００７５】
次いで、充放電サイクル試験後の各試料について、上記出力試験を行った。これにより、充放電サイクル試験後の出力を算出した。そして、充放電サイクル試験前の出力（初期出力）を出力Ａ、充放電サイクル試験後の出力を出力Ｂとしたとき、出力維持率（％）を次式（ａ）により算出した。その結果を表１に示す。
出力維持率＝出力Ｂ／出力Ａ×１００  ・・・（ａ）
【００７６】
【表１】
2008010183.tif 000008
【００７７】
表１において、試料Ｅ１〜試料Ｅ３と試料Ｃ１及び試料Ｅ４と試料Ｃ２とを比較して知られるごとく、負極活物質としてハードカーボンを含有し、導電材としてカーボンブラックを含有する負極においては、バインダーとして、ポリアクリロニトリル、アクリル樹脂、変性ポリフッ化ビニリデン等のように、窒素原子及び／又は酸素原子を有する高分子を用いることにより、高い出力と出力維持率を発揮できることがわかる。
【００７８】
この理由は、次のように考えられる。
ハードカーボンを負極活物質として用いた負極活物質層に、導電材としてカーボンブラックを加えると導電性が向上し、出力を向上させることができるが、負極活物質層と集電体の密着性が低下し易く、十分な出力維持率（出力耐久性）を示すことができない（表１の試料Ｃ１及び試料Ｃ２参照）。即ち、カーボンブラックは、粒径が小さく表面積が大きいため、カーボンブラックを含有するスラリー状の上記負極合材を作製する際に、比較的多量の溶剤が必要となる。そのため、上記負極合材を集電体に塗布し、乾燥させる際に、蒸発する溶剤量が大きくなり、集電体上での負極合材の収縮が大きくなる。その結果、負極活物質層の集電体に対する密着性を十分に確保することが困難になり、出力維持率が不十分になると考えられている。
【００７９】
これに対し、上記試料Ｅ１〜試料Ｅ４においては、集電体３１の表面の少なくとも一部に自然酸化等により形成される金属酸化物と、バインダー３４として用いたポリアクリロニトリル等の高分子中の窒素原子及び／又は酸素原子とが高い親和性を示す（図２参照）。そのため、バインダー３４が、負極集電体層３５を集電体３１に優れた密着性でつなぎとめることができる。その結果、出力維持率、即ち出力耐久性を向上できると考えられる。
【００８０】
（実施例２）
本例は、実施例１において作製したリチウムイオン二次電池（試料Ｅ１）の非水電解液中に、式（４）で表されるアニオン化合物とＬｉ+とからなる電解質化合物（ＬｉＰＦ2(Ｃ2Ｏ4)2）を添加し、その出力維持率に対する影響を調べる例である。
【化７】
2008010183.tif 000009
【００８１】
具体的には、本例のリチウムイオン二次電池は、エチレンカーボネート（ＥＣ）とジエチルカーボネート（ＤＥＣ）とをそれぞれ３０：７０（体積比）で含有する非水溶媒に、ＬｉＰＦ6と電解質化合物（ＬｉＰＦ2(Ｃ2Ｏ4)2）とを合計で１Ｍ溶解してなる非水電解液を有する。非水電解液中においては、電解質化合物の少なくとも一部が上記式（４）で表されるアニオン化合物とＬｉ+に電離するため、非水電解液は、アニオン化合物を含有する。本例のリチウムイオン二次電池は、アニオン化合物を含有する非水電解液を有する点を除いては、実施例１の上記試料Ｅ１と同様の電池である。
【００８２】
本例においては、異なる濃度で非水電解液中にＬｉＰＦ2(Ｃ2Ｏ4)2を含有する５種類のリチウムイオン二次電池（試料Ｅ５〜試料Ｅ９）を作製した。
試料Ｅ５の作製にあたっては、まず、エチレンカーボネート（ＥＣ）とジエチルカーボネート（ＤＥＣ）とをそれぞれ３０：７０（体積比）で含有する非水溶媒を作製した。次いで、電解質として、ＬｉＰＦ6とＬｉＰＦ2(Ｃ2Ｏ4)2とを９８：２の重量比で混合した混合支持塩を準備した。この混合支持塩を濃度１Ｍとなるように非水溶媒に溶解し非水電解液を作製した。この非水電解液を用い、その他は実施例１の上記試料Ｅ１と同様にしてリチウムイオン二次電池を作製した。これを試料Ｅ５とする。
【００８３】
また、試料Ｅ６の作製にあたっては、まず、ＬｉＰＦ6とＬｉＰＦ2(Ｃ2Ｏ4)2とを８０：２０の重量比で混合した混合支持塩を用いた点を除いては、上記試料Ｅ５と同様にして非水電解液を作製した。次いで、この非水電解液を用いて、実施例１の上記試料Ｅ１と同様にしてリチウムイオン二次電池（試料Ｅ６）を作製した。
試料Ｅ７の作製にあたっては、まず、ＬｉＰＦ6とＬｉＰＦ2(Ｃ2Ｏ4)2とを２０：８０の重量比で混合した混合支持塩を用いた点を除いては、上記試料Ｅ５と同様にして非水電解液を作製した。次いで、この非水電解液を用いて、実施例１の上記試料Ｅ１と同様にしてリチウムイオン二次電池（試料Ｅ７）を作製した。
【００８４】
また、試料Ｅ８の作製にあたっては、まず、ＬｉＰＦ6とＬｉＰＦ2(Ｃ2Ｏ4)2とを９９：１の重量比で混合した混合支持塩を用いた点を除いては、上記試料Ｅ５と同様にして非水電解液を作製した。次いで、この非水電解液を用いて、実施例１の上記試料Ｅ１と同様にしてリチウムイオン二次電池（試料Ｅ８）を作製した。
試料Ｅ９の作製にあたっては、まず、ＬｉＰＦ6とＬｉＰＦ2(Ｃ2Ｏ4)2とを１５：８５の重量比で混合した混合支持塩を用いた点を除いては、上記試料Ｅ５と同様にして非水電解液を作製した。次いで、この非水電解液を用いて、実施例１の上記試料Ｅ１と同様にしてリチウムイオン二次電池（試料Ｅ９）を作製した。
【００８５】
各試料（試料Ｅ５〜試料Ｅ９）は、いずれも負極の負極活物質層に、バインダーとしてポリアクリロニトリルを５ｗｔ％含有する。
各試料中に含まれる全電解質中の電解質化合物（ＬｉＰＦ2(Ｃ2Ｏ4)2）の濃度（重量％）を後述の表２に示す。
【００８６】
また、各試料について、実施例１と同様に出力試験及び充放電サイクル試験を行い、出力（初期出力）及び出力維持率を測定した。その結果を後述の表２に示す。なお、表２においては、比較用として試料Ｅ１の結果を併記し、各試料の出力は、実施例１の試料Ｅ１の出力を１００としたときの相対値として表記してある。
【００８７】
【表２】
2008010183.tif 000010
【００８８】
表２より知らるごとく、電解質化合物を電解液中に含有する試料Ｅ５〜試料Ｅ９は、電解質化合物を含有していない試料Ｅ１に比べて、出力維持率がさらに向上していた。よって、負極活物質としてハードカーボンを、導電材としてカーボンブラックを、バインダーとして窒素原子及び／又は酸素原子を含む高分子を含有する負極を備えたリチウムイオン二次電池の電解液中に、電解質化合物を添加することにより、出力維持率をさらに向上できることがわかる。
【００８９】
また、電解質化合物が１重量％である試料Ｅ８においては、出力維持率が試料Ｅ１に比べて１％未満程度しか上昇していない。これに対し、電解質化合物が２重量％である試料Ｅ５においては、試料Ｅ１に比べて維持率が約７％も向上していた。よって、全電解質量中の電解質化合物量は２重量％以上が好ましいことがわかる。
【００９０】
また、電解質化合物が８５重量％である試料Ｅ９においては、試料Ｅ１に比べて初期出力が低下していた。これに対し、電解質化合物が８０重量％である試料Ｅ７においては、試料Ｅ１とほぼ同等の初期出力を示した。よって、全電解質量中の電解質合物は８０重量％以下が好ましいことがわかる。
【００９１】
このように、本例によれば、本例のリチウムイオン二次電池は、アニオン化合物を含有することが好ましく、これにより出力維持率、即ち出力耐久性をより一層向上できることがわかる。また、上記電解質化合物の添加量は、全電解質量中の２重量％〜８０重量％であることが好ましいことがわかる。
【図面の簡単な説明】
【００９２】
【図１】実施例１にかかる、リチウムイオン二次電池の構成を示す説明図。
【図２】実施例１にかかる、リチウムイオン二次電池の負極の構成を示す説明図。
【符号の説明】
【００９３】
１  リチウムイオン二次電池
２  正極
３  負極
３１  集電体
３２  負極活物質
３３  導電材
３４  バインダー
３５  負極活物質層
４  セパレータ
６  電池ケース
【図１】
2008010183.tif 000012
【図２】
2008010183.tif 000013